(57)【要約】【解決手段】網目状構造を有するポリマーとフッ化ビニリデン系共重合体と（メタ）アクリル系共重合体とを含むサーモクロミック膜。前記サーモクロミック膜およびフィルムを含む積層体の製造方法であって、有機溶媒中で、前記フッ化ビニリデン系共重合体の存在下で、重合により前記（メタ）アクリル系共重合体を得るモノマーを重合し、前記フッ化ビニリデン系共重合体および前記（メタ）アクリル系共重合体を含む重合体混合溶液を得る重合工程と、前記重合体混合溶液に、重合により前記網目構造を有するポリマーを得るモノマーおよび紫外線重合開始剤を添加する添加工程と、前記添加工程により得られた、前記モノマーおよび紫外線重合開始剤を含有する重合体混合溶液を透明フィルムに塗布し、有機溶媒を留去して製膜を行う製膜工程と、 前記製膜工程により得られた膜に紫外線を照射し、該モノマーを重合させて前記網目構造を有するポリマーを形成して、サーモクロミック膜を作製する後重合工程とを含む積層体の製造方法。【効果】本発明のサーモクロミック膜は、膜の垂れ落ちが生じることがない。本発明のサーモクロミック膜は、膜の垂れ落ちが生じないことから、垂直条件下および傾斜が存在する条件下で使用することができる。本発明のサーモクロミック膜は、他のフィルムに積層させて積層体として利用することができる。本発明の積層体の製造方法は、前記特徴を有するサーモクロミック膜を含む積層体を効率的に製造することができる。【選択図】なし【特許請求の範囲】
【請求項１】
網目状構造を有するポリマーとフッ化ビニリデン系共重合体と（メタ）アクリル系共重合体とを含むサーモクロミック膜。
【請求項２】
前記網目構造を有するポリマーは、下記式（１）で示されるモノマーを重合して得られるポリマーであることを特徴とする請求項１に記載のサーモクロミック膜。
【化１】
2019123794.tif 000012
（式中、Ｘ は炭素原子数５〜２６の脂肪族炭化水素基または酸素原子であり、Ｒは水素またはメチル基である。）
【請求項３】
前記網目状構造を有するポリマーの含有量は、前記フッ化ビニリデン系共重合体および（メタ）アクリル系共重合体の合計に対して１質量％以上、１５質量％以下である請求項１または２に記載のサーモクロミック膜。
【請求項４】
前記（メタ）アクリル系共重合体は、下記式（１）で示される第一の（メタ）アクリル酸エステル由来の構造単位および下記式（２）で示される第二の（メタ）アクリル酸エステル由来の構造単位を含む請求項１から３のいずれか１項に記載のサーモクロミック膜。
【化２】
2019123794.tif 000013
（式中、Ｒ1は水素またはメチル基を示し、Ｒ2は炭素数２〜２０のアルキル基である。）
【化３】
2019123794.tif 000014
（式中、Ｒ3は水素またはメチル基を示し、Ｒ4は炭素数２〜４のアルキレン基、Ｒ5は炭素数１〜４のアルキル基、ｎは２〜２３の整数である。）
【請求項５】
請求項１から４のいずれか１項に記載のサーモクロミック膜およびフィルムを含む積層体。
【請求項６】
請求項１に記載のサーモクロミック膜およびフィルムを含む積層体の製造方法であって、
有機溶媒中で、前記フッ化ビニリデン系共重合体の存在下で、重合により前記（メタ）アクリル系共重合体を得るモノマーを重合し、前記フッ化ビニリデン系共重合体および前記（メタ）アクリル系共重合体を含む重合体の混合溶液を得る重合工程と、
前記重合体混合溶液に、重合により前記網目構造を有するポリマーを得るモノマーおよび紫外線重合開始剤を添加する添加工程と、
前記添加工程により得られた、前記モノマーおよび紫外線重合開始剤を含有する重合体混合溶液を透明フィルムに塗布し、有機溶媒を留去して製膜を行う製膜工程と、
前記製膜工程により得られた膜に紫外線を照射し、該モノマーを重合させて前記網目構造を有するポリマーを形成して、サーモクロミック膜を作製する後重合工程とを含む積層体の製造方法。
【請求項７】
前記重合により前記網目構造を有するポリマーを得るモノマーは、下記式（１）で示されるモノマーである請求項６に記載の積層体の製造方法。
【化４】
2019123794.tif 000015
（式中、Ｘ は炭素原子数５〜２６の脂肪族炭化水素または酸素原子であり、Ｒは水素またはメチル基である。）
【請求項８】
前記サーモクロミック膜における前記網目状構造を有するポリマーの含有量は、前記フッ化ビニリデン系共重合体および（メタ）アクリル系共重合体の合計に対して１質量％以上、１５質量％以下である請求項６または７に記載の積層体の製造方法。
【請求項９】
前記重合により前記（メタ）アクリル系共重合体を得るモノマーは、下記式（１）で示される第一の（メタ）アクリル酸エステル、および下記式（２）で示される第二の（メタ）アクリル酸エステルである請求項６から８のいずれか１項に記載の積層体の製造方法。
【化５】
2019123794.tif 000016
（式中、Ｒ1は水素またはメチル基を示し、Ｒ2は炭素数２〜２０のアルキル基である。）
【化６】
2019123794.tif 000017
（式中、Ｒ3は水素またはメチル基を示し、Ｒ4は炭素数２〜４のアルキレン基、Ｒ5は炭素数１〜４のアルキル基、ｎは２〜２３の整数である。）
【発明の詳細な説明】
【技術分野】
【０００１】
本発明は、サーモクロミック膜および積層体に関し、膜の垂れ落ちのないサーモクロミック材料および該サーモクロミック材料を含む積層体に関する。
【背景技術】
【０００２】
近年、温度変化に応じて色が可逆的に変化する材料、すなわちサーモクロミズムを示すサーモクロミック材料が注目されている。
サーモクロミズム材料としては、２種以上のポリマーがブレンドされたポリマーブレンドの相溶−相分離現象を利用したサーモクロミック材料が知られている。このようなポリマーブレンド系では、相溶状態ではブレンドされたポリマー同士が分子レベルで均一に混合されることにより透明であるが、相分離状態ではミクロ相分離構造を形成するので光は散乱され、白濁（不透明）になる。低温臨界共溶温度型（ＬＣＳＴ型）の相転移を示すポリマーブレンドでは、低温側では相溶状態（１相）となり透明であるが、相転移温度よりも高温側では、相分離状態（２相）となり不透明になる。
【０００３】
低温臨界共溶温度型（ＬＣＳＴ型）の相転移を示すポリマーブレンドとしては、例えば、低粘度フッ化ビニリデン‐ヘキサフルオロプロピレン共重合体と、メタクリル酸エステル系重合体との混合物からなり、１００℃以下の曇点を有するサーモクロミック樹脂組成物が知られている（特許文献１、２）。
【０００４】
しかしながら、特許文献１のサーモクロミック樹脂組成物は相転移を生じさせるためにある程度の流動性が必要となる反面、サーモクロミック樹脂組成物の流動性を高めると、窓等の垂直面にサーモクロミック膜として使用する場合、窓等に付着されたサーモクロミック膜が次第に垂れ落ちる、膜の垂れ落ちという現象が生じるという課題があった。一方で特許文献２のサーモクロミック樹脂組成物は光重合により架橋構造を形成して流動性を抑制できる膜を作成している。しかし、過度な架橋構造の形成は相転移を抑制するといった課題を有し、更に紫外線重合によって作成されたサーモクロミック樹脂組成物は耐光性が良くないという課題があった。
【先行技術文献】
【特許文献】
【０００５】
【特許文献１】特開平６−１９２５２５号公報
【特許文献２】特開平８−１８３８９３号公報
【発明の概要】
【発明が解決しようとする課題】
【０００６】
本発明は、膜の垂れ落ちが生じることがなく、可逆的に相転移によって透明、不透明が変化し、さらに耐光性に優れたサーモクロミック材料を提供することを目的とする。
【課題を解決するための手段】
【０００７】
本発明は以下の［１］〜［９］に関する。
［１］  網目状構造を有するポリマーとフッ化ビニリデン系共重合体と（メタ）アクリル系共重合体とを含むサーモクロミック膜。
［２］  前記網目構造を有するポリマーは、下記式（１）で示されるモノマーを重合して得られるポリマーであることを特徴とする［１］に記載のサーモクロミック膜。
【０００８】
【化１】
2019123794.tif 000002
【０００９】
（式中、Ｘ は炭素原子数５〜２６の脂肪族炭化水素基または酸素原子であり、Ｒは水素またはメチル基である。）
［３］  前記網目状構造を有するポリマーの含有量は、前記フッ化ビニリデン系共重合体および（メタ）アクリル系共重合体の合計に対して１質量％以上、１５質量％以下である［１］または［２］に記載のサーモクロミック膜。
［４］  前記（メタ）アクリル系共重合体は、下記式（１）で示される第一の（メタ）アクリル酸エステル由来の構造単位、および下記式（２）で示される第二の（メタ）アクリル酸エステル由来の構造単位を含む［１］から［３］のいずれかに記載のサーモクロミック膜。
【００１０】
【化２】
2019123794.tif 000003
【００１１】
（式中、Ｒ1は水素またはメチル基を示し、Ｒ2は炭素数２〜２０のアルキル基である。）
【００１２】
【化３】
2019123794.tif 000004
【００１３】
（式中、Ｒ3は水素またはメチル基を示し、Ｒ4は炭素数２〜４のアルキレン基、Ｒ5は炭素数１〜４のアルキル基、ｎは２〜２３の整数である。）
［５］  ［１］から［４］のいずれかに記載のサーモクロミック膜およびフィルムを含む積層体。
［６］  ［１］に記載のサーモクロミック膜およびフィルムを含む積層体の製造方法であって、
有機溶媒中で、前記フッ化ビニリデン系共重合体の存在下で、重合により前記（メタ）アクリル系共重合体を得るモノマーを重合し、前記フッ化ビニリデン系共重合体および前記（メタ）アクリル系共重合体を含む重合体の混合溶液を得る重合工程と、
前記重合体混合溶液に、重合により前記網目構造を有するポリマーを得るモノマーおよび紫外線重合開始剤を添加する添加工程と、
前記添加工程により得られた、前記モノマーおよび紫外線重合開始剤を含有する重合体混合溶液を透明フィルムに塗布し、有機溶媒を留去して製膜を行う製膜工程と、
前記製膜工程により得られた膜に紫外線を照射し、該モノマーを重合させて前記網目構造を有するポリマーを形成して、サーモクロミック膜を作製する後重合工程とを含む積層体の製造方法。
［７］  前記重合により前記網目構造を有するポリマーを得るモノマーは、下記式（１）で示されるモノマーである［６］に記載の積層体の製造方法。
【００１４】
【化４】
2019123794.tif 000005
【００１５】
（式中、Ｘ は炭素原子数５〜２６の脂肪族炭化水素または酸素原子であり、Ｒは水素またはメチル基である。）
［８］  前記サーモクロミック膜における前記網目状構造を有するポリマーの含有量は、前記フッ化ビニリデン系共重合体および（メタ）アクリル系共重合体の合計に対して１質量％以上、１５質量％以下である［６］または［７］に記載の積層体の製造方法。
［９］  前記重合により前記（メタ）アクリル系共重合体を得るモノマーは、下記式（１）で示される第一の（メタ）アクリル酸エステル、および下記式（２）で示される第二の（メタ）アクリル酸エステルである［６］から［８］のいずれかに記載の積層体の製造方法。
【００１６】
【化５】
2019123794.tif 000006
【００１７】
（式中、Ｒ1は水素またはメチル基を示し、Ｒ2は炭素数２〜２０のアルキル基である。）
【００１８】
【化６】
2019123794.tif 000007
【００１９】
（式中、Ｒ3は水素またはメチル基を示し、Ｒ4は炭素数２〜４のアルキレン基、Ｒ5は炭素数１〜４のアルキル基、ｎは２〜２３の整数である。）
【発明の効果】
【００２０】
本発明のサーモクロミック膜は、膜の垂れ落ちが生じることがなく耐光性に優れる。本発明のサーモクロミック膜は、膜の垂れ落ちが生じないことから、垂直条件下および傾斜が存在する条件下で使用することができる。また、本発明のサーモクロミック膜は、他のフィルムに積層させて積層体として利用することができる。本発明のサーモクロミック膜は耐光性に優れることから窓などに貼って使用することが可能である。
【００２１】
本発明の積層体の製造方法は、前記特徴を有するサーモクロミック膜を含む積層体を効率的に製造することができる。
【発明を実施するための形態】
【００２２】
＜サーモクロミック膜＞
本発明のサーモクロミック膜は、従来のサーモクロミック材料において使用されるフッ化ビニリデン系共重合体および（メタ）アクリル系共重合体とともに、網目状構造を有するポリマー（以下、網目状重合体と略記する。）を含有する点に特徴を有する。
【００２３】
本発明のサーモクロミック膜は、網目状重合体にフッ化ビニリデン系共重合体および（メタ）アクリル系共重合体の分子鎖が絡みあう、いわゆる相互侵入高分子網目（ＩＰＮ）構造が形成されていると考えられる。このため、本発明のサーモクロミック膜は、網目状重合体によってフッ化ビニリデン系共重合体および（メタ）アクリル系共重合体の高分子鎖の動きが抑制され、膜の垂れ落ちが発生せず、サーモクロミック膜自体の形状も変化しないと考えられる。このような特徴を有するサーモクロミック膜は、膜の垂れ落ちが生じないことから、垂直条件下および傾斜が存在する条件下で使用することができる。また、本発明のサーモクロミック膜は、他のフィルムに積層させて積層体として利用することができる 。
【００２４】
〔網目状重合体〕
網目状重合体は、前述のように、その網目構造によってフッ化ビニリデン系共重合体および（メタ）アクリル系共重合体の高分子鎖の動きを抑制することができるポリマーであれば特に制限されるものではない。
【００２５】
前記網目状重合体としては、重合することにより網目状構造を有するポリマーを構築するモノマー（以下、架橋モノマーと略記する。）、例えば、下記式（１）で示されるモノマーを重合して得られる網目状構造を有するポリマーを挙げることができる。
【００２６】
【化７】
2019123794.tif 000008
【００２７】
式（１）中、Ｘ は炭素原子数５〜２６の脂肪族炭化水素基、または該脂肪族炭化水素基に含まれる水素原子を酸素原子で置き換えてなる基である。
Ｘが脂肪族炭化水素基である場合、その炭素原子数が５〜２６であることが好ましく、６〜１４であることがより好ましい。炭素数が上記範囲であることにより、式（１）で示されるモノマーを重合して得られるポリマーはフッ化ビニリデン系共重合体および（メタ）アクリル系共重合体の高分子鎖の動きを有効に抑制し、膜の垂れ落ちを効果的に防止することができるとともに、少量の網目状重合体でもサーモクロミズムを損なう事のないサーモクロミック膜を得ることができる。前期炭素原子数が５より少ないと網目の大きさが小さくなり（架橋点が密になり）、高温時にサーモクロミック膜が白濁しにくくなったり、低温時に透明にならなくなる、透明になる速度が著しく低下するなどの問題が生じやすい。また、前期炭素数が２６を超えると網目構造が疎となり、膜の垂れ落ちを抑制するために多量に添加する必要が出てくるために、サーモクロミック性が低下したり、耐光性が低下することがある。
【００２８】
式（１）中、Ｒは水素またはメチル基である。Ｒは、耐光性などの観点ではメチル基であることが好ましく、光硬化性の観点では水素であることが好ましい。
式（１）で示されるモノマーとしては、具体的には、トリエチレングリコールジメタクリレート、トリエチレングリコールジアクリレート、テトラエチレングリコールジメタクリレートおよび１，９−ノナンジオールジメタクリレート等を挙げることができる。
【００２９】
サーモクロミック膜における網目状重合体の含有量は、前記サーモクロミック性を示すフッ化ビニリデン系共重合体および（メタ）アクリル系共重合体の混合物に対して１質量％以上、１５質量％以下であることが好ましく、３質量％以上、１０質量％以下であることがより好ましい。前記含有量とすることで、サーモクロミズムを損なわず、かつ、膜の垂れ落ちをより確実に生じさせないサーモクロミック膜を得ることができる。
【００３０】
〔フッ化ビニリデン系共重合体〕
本実施形態におけるフッ化ビニリデン系共重合体は、特に制限されるものではなく、従来サーモクロミック材料に用いられるフッ化ビニリデン系共重合体を用いることができる。
【００３１】
フッ化ビニリデン系共重合体は、フッ化ビニリデンと、フッ化ビニリデンと共重合可能なモノマーとを共重合することにより得られる。本発明のサーモクロミック膜には、組成の異なる２種以上のフッ化ビニリデン系共重合体が含まれていてもよい。
【００３２】
フッ化ビニリデンと共重合可能なモノマーとしては、例えば、ヘキサフルオロプロピレン（ＨＦＰ）、２−クロロ−１，１−ジフルオロエチレン（ＣＤＦＥ）、クロロトリフルオロエチレン（ＣＴＦＥ）、テトラフルオロエチレン（ＴＦＥ）、ヘキサフルオロアセトン（ＨＦＡ）が挙げられ、ＨＦＰ、ＨＦＡが好ましく、重合性等の観点からＨＦＰが特に好ましい。フッ化ビニリデンと共重合可能なモノマーとしてこれらのモノマーを用いることにより、サーモクロミック膜においてサーモクロミズムが好適に発現する。
【００３３】
フッ化ビニリデン系共重合体の重量平均分子量は、好ましくは２，０００〜２０，０００であり、より好ましくは４，０００〜１５，０００である。重量平均分子量が前記範囲にあると、フッ化ビニリデン系共重合体と（メタ）アクリル系共重合体との相溶性が良好であり、耐熱性に優れたサーモクロミック膜を得ることができるとともに、サーモクロミック膜のサーモクロミズムが好適に発現するので好ましい。
【００３４】
本実施形態におけるフッ化ビニリデン系共重合体に含まれるフッ化ビニリデン由来の構造単位の含有量は、特に限定されないが、フッ化ビニリデン系共重合体が有する全構造単位１００質量％中に、４０質量％以上、９０質量％以下であることが好ましく、５０質量％以上、８０質量％以下であることがより好ましい。フッ化ビニリデン系共重合体におけるフッ化ビニリデン由来の構造単位の含有量が前記範囲内であることにより、サーモクロミック膜においてフッ化ビニリデン系共重合体の結晶性を抑制でき、透明性が向上するので好ましい。
【００３５】
前記フッ化ビニリデン系共重合体は、フッ化ビニリデンと、フッ化ビニリデンと共重合可能なモノマーとを共重合することにより得られる。フッ化ビニリデン系共重合体の重合方法としては特に限定は無く、例えば、懸濁重合法、乳化重合法、分散重合法、塊状重合法および溶液重合法等が挙げられ、懸濁重合法および乳化重合法が好ましい。共重合モノマーの導入率の上げ易さ、および、フッ化ビニリデン系共重合体の反応器からの取り出しやすさの観点から、乳化重合法がより好ましい。
【００３６】
なお、本実施形態におけるフッ化ビニリデン系共重合体は、市販のフッ化ビニリデン系共重合体を用いてもよい。
【００３７】
〔（メタ）アクリル系共重合体〕
本発明のサーモクロミック材料は、（メタ）アクリル系共重合体を含む。前記（メタ）アクリル系共重合体は、下記の第一の（メタ）アクリル酸エステルおよび第二の（メタ）アクリル酸エステルを単量体とする（メタ）アクリル系共重合体であることが好ましい。本発明のサーモクロミック材料には、組成の異なる２種以上の（メタ）アクリル系共重合体が含まれていてもよい。
本発明において、「（メタ）アクリル」は、アクリルおよびメタクリルの両方または一方を示すために用いられる。
【００３８】
（第一の（メタ）アクリル酸エステル）
本発明における第一の（メタ）アクリル酸エステルは下記式（１）で示される。
【００３９】
【化８】
2019123794.tif 000009
【００４０】
式（１）において、Ｒ1は水素またはメチル基であり、サーモクロミック膜の耐候性、耐湿性が向上することから、Ｒ1はメチル基であることが好ましい。すなわち、第一の（メタ）アクリル酸エステルは、メタクリル酸エステルであることが好ましい。
【００４１】
式（１）において、Ｒ2は炭素数２〜２０のアルキル基であり、好ましくは炭素数４〜１８のアルキル基である。
Ｒ2が炭素数２以上のアルキル基であると、サーモクロミック膜を構成する共重合体が吸湿することで生じるポリマー変質が少なくなるので、サーモクロミック膜は好適にサーモクロミズムを示す。更に、Ｒ2が炭素数４以上のアルキル基であると、サーモクロミック膜の白濁時の全光線透過率がより低下する傾向にあるので好ましい。また、Ｒ2で表されるアルキル基の炭素数が大きいと、（メタ）アクリル系共重合体の疎水性が高くなり、サーモクロミック膜の耐湿性をより向上させることができ、更にガラス転移温度が下がるので室温でのサーモクロミズム現象が生じやすくなる。
【００４２】
Ｒ2は炭素数２〜２０のアルキル基であれば特に制限されるものではないが、Ｒ2は分岐を有するアルキル基であることが、サーモクロミック膜の耐湿性の観点から好ましい。
第一の（メタ）アクリル酸エステルの具体例としては、エチルアクリレート、エチルメタクリレート、ｎ−プロピルアクリレート、ｎ−プロピルメタクリレート、イソプロピルアクリレート、イソプロピルメタクリレート、ｎ−ブチルアクリレート、ｎ−ブチルメタクリレート、イソブチルアクリレート、イソブチルメタクリレート、ｔ−ブチルアクリレート、ｔ−ブチルメタクリレート、ドデシルメタクリレート、イソステアリルアクリレート、イソステアリルメタクリレート、イソオクチルアクリレート、イソオクチルメタクリレート、ｎ−ペンチルアクリレート、イソペンチルアクリレート、へキシルアクリレート、２−エチルヘキシルアクリレート、２−エチルヘキシルメタクリレート、ｎ−オクチルアクリレート、ｎ−ノニルアクリレート、イソノニルアクリレート、ｎ−デシルアクリレート、ｎ−デシルメタクリレート、イソデシルアクリレート、イソデシルメタクリレート、ｎ−トリデシルアクリレート、ｎ−トリデシルメタクリレート、シクロヘキシルアクリレート、シクロヘキシルメタクリレート、シクロヘキシルメチルアクリレート、シクロヘキシルメチルメタクリレートが挙げられる。これらの中でも、ｔ−ブチルメタクリレート、ドデシルメタクリレート、イソステアリルアクリレート、イソステアリルメタクリレート、イソデシルメタクリレート、イソオクチルアクリレート、イソオクチルメタクリレート、２−エチルヘキシルメタクリレートが好ましく、ｔ−ブチルメタクリレート、ドデシルメタクリレート、イソステアリルメタクリレート、イソデシルメタクリレート、イソオクチルメタクリレート、２−エチルヘキシルメタクリレートがより好ましい。
第一の（メタ）アクリル酸エステルは、一種単独で用いても、二種以上を組み合わせて用いてもよい。
【００４３】
（第二の（メタ）アクリル酸エステル）
本発明における第二の（メタ）アクリル酸エステルは下記式（２）で示される。
【００４４】
【化９】
2019123794.tif 000010
【００４５】
式（２）において、Ｒ3は水素またはメチル基であり、サーモクロミック膜の耐候性、耐湿性が向上することから、Ｒ3はメチル基であることが好ましい。すなわち、第二の（メタ）アクリル酸エステルは、メタクリル酸エステルであることが好ましい。
【００４６】
式（２）において、Ｒ4は炭素数２〜４のアルキレン基であり、好ましくは炭素数２〜３のアルキレン基である。Ｒ4が示すアルキレン基の炭素数は、前記範囲であることが原料の汎用性の観点から好ましい。前記Ｒ4は、直鎖状のアルキレン基であっても、分岐を有するアルキレン基であってもよい。
【００４７】
式（２）において、Ｒ5は炭素数１〜４のアルキル基であり、好ましくは炭素数１〜３のアルキル基であり、より好ましくは炭素数１〜２のアルキル基である。Ｒ5の炭素数は、前記範囲であることが原料の汎用性の観点から好ましい。前記Ｒ5は、直鎖状のアルキル基であっても、分岐を有するアルキル基であってもよい。
【００４８】
式（２）において、ｎは２〜２３の整数であり、好ましくは２〜１３の整数である。ｎは、前記範囲であることが、室温での透明性および曇点の温度範囲の観点から好ましい。ｎが２３より大きいと、特にR4がエチレンの場合、融点が上昇し、室温でワックス状になって不透明となりやすく、サーモクロミック性を損なう可能性がある。
【００４９】
第二の（メタ）アクリル酸エステルの具体例としては、メトキシポリエチレングリコールメタクリレート（ｎ＝２〜２３）、メトキシポリエチレングリコールアクリレート（ｎ＝２〜２３）、メトキシポリプロピレングリコールメタクリレート（ｎ＝２〜１０）、メトキシポリプロピレングリコールアクリレート（ｎ＝２〜１０）が挙げられ、メトキシポリエチレングリコールメタクリレート（ｎ＝２〜１３）、メトキシポリエチレングリコールアクリレート（ｎ＝２〜１３）が好ましく、メトキシポリエチレングリコールメタクリレート（ｎ＝２〜１３）がより好ましい。なお、第二の（メタ）アクリル酸エステルモノマーの具体例における括弧内のｎは、式（２）におけるｎと同義であり、アルキレングリコール単位の数を表す。
【００５０】
第二の（メタ）アクリル酸エステルは、一種単独で用いても、二種以上を組み合わせて用いてもよい。
前記（メタ）アクリル系共重合体において、（メタ）アクリル系共重合体が有する全構造単位１００質量％中に、第一の（メタ）アクリル酸エステル由来の構造単位と、第二の（メタ）アクリル酸エステル由来の構造単位との合計量は６０〜９５質量％であることが好ましく、７０〜９２質量％であることがより好ましい。
【００５１】
なお、（メタ）アクリル系共重合体を製造する際に用いられるモノマー同士は重合性が高い。このため、（メタ）アクリル系共重合体における各モノマー由来の構造単位の割合は、共重合体合成時の各モノマーの全モノマーに対する仕込み割合（質量％）とすることができる。
【００５２】
本実施形態における（メタ）アクリル系共重合体は、高屈折率化合物をモノマーとする構造を含む共重合体であってもよい。高屈折率化合物とは、温度２５℃、５８７．５６ｎｍ（ヘリウムｄ線）で測定した屈折率が１．５以上の化合物を意味する。
【００５３】
高屈折率化合物としては、例えば、（メタ）アクリル酸エステルおよびビニルモノマーを挙げることができるが、（メタ）アクリル酸エステルであることが、他のモノマーとの共重合性の観点から好ましい。高屈折率化合物としては、例えば、アリールオキシアルキレングリコール（メタ）アクリレート、アリールアルキル（メタ）アクリレート、スチレン、メトキシスチレン、メチルスチレン、イソプロピルスチレン、メトキシメチルスチレン、クロロスチレン、ジクロロスチレン、ブロモスチレン、ジブロモスチレン、ビニルナフタレン、ジビニルベンゼン、ビニルピロリドン等が挙げられる。
【００５４】
サーモクロミック材料が耐候性、耐湿性に優れる観点から、（メタ）アクリル酸エステルの中でも、メタクリル酸エステルが好ましく、具体的には、アリールオキシアルキレングリコールメタクリレート、アリールアルキルメタクリレートが好ましい。
【００５５】
本実施形態における（メタ）アクリル系共重合体は、（メタ）アクリル系共重合体を形成するモノマー、例えば上記第一の（メタ）アクリル酸エステルおよび第二の（メタ）アクリル酸エステル、必要に応じて高屈折率のモノマーを共重合することにより得られる。
【００５６】
（メタ）アクリル系共重合体の重合方法としては、特に限定は無く、例えば、（メタ）アクリル系共重合体を形成するモノマーをフッ化ビニリデン系共重合体の存在下で共重合を行う方法および、フッ化ビニリデン系共重合体の非存在下で共重合を行う方法により得ることができる。
【００５７】
フッ化ビニリデン系共重合体の存在下で共重合を行う場合には、（メタ）アクリル系共重合体を形成するモノマーおよび、フッ化ビニリデン系共重合体を溶媒に溶解し、重合開始剤を用いて（メタ）アクリル系共重合体を形成するモノマーを共重合する溶液重合法が挙げられる。
【００５８】
（メタ）アクリル系共重合体の重合方法としては、例えば、従来公知の（メタ）アクリル酸エステルの製造方法に従えばよく、例えば懸濁重合や乳化重合、溶液重合による方法を採用することができる。また、（メタ）アクリル系共重合体は、市販の（メタ）アクリル系共重合体を用いてもよい。
【００５９】
溶液重合の場合に使用する溶媒としては、（メタ）アクリル系共重合体を形成するモノマーを共重合することが可能であれば特に限定は無く、例えば、メチルイソブチルケトン、テトラヒドロフラン、メチルエチルケトン、ジメチルホルムアミド、ジメチルアセトアミド、酢酸ｎ-ブチル、酢酸イソプロピル、トルエン、キシレン等を用いることができる。また、フッ化ビニリデン系共重合体の存在下で共重合を行う場合には、フッ化ビニリデン系共重合体を溶解することが可能な溶媒を用いることが好ましく、そのような溶媒としては、例えば、メチルイソブチルケトン、メチルエチルケトンなどのケトン類、酢酸ｎ-ブチル、酢酸イソプロピルなどのエステル類等が用いられる。また、キャスト等により、重合と塗膜の形成とを同時に行う場合には、溶媒として、例えばメチルイソブチルケトン、メチルエチルケトンなどのケトン類、酢酸ｎ-ブチル、酢酸イソプロピルなどのエステル類等を用いることが好ましい。
【００６０】
溶媒は、共重合を好適に行う観点から、モノマー１００質量部に対して、通常は５０質量部以上、２０００質量部以下、好ましくは１００質量部以上、１０００質量部以下用いられる。
【００６１】
本実施形態における（メタ）アクリル系共重合体を重合する際には、重合開始剤を使用してもよい。重合開始剤としては、特に制限されるものではないが、例えば、ｔ−ブチルパーオキシ２−エチルヘキサノエート、ｔ−ブチルパーオキシピバレート、１，１−ビス（ｔ−ヘキシルパーオキシ）シクロヘキサン、ラウロイルパーオキサイド等の有機過酸化物類、２，２'−アゾビス（イソブチルニトリル）、２，２'−アゾビス（２，４−ジメチルバレロニトリル）等のアゾ化合物など通常のラジカル重合開始剤を用いることができる。
【００６２】
〔サーモクロミック膜の製造方法〕
本実施形態におけるサーモクロミック膜の製造方法としては、例えば、フッ化ビニリデン系共重合体と（メタ）アクリル系共重合体の混合溶液に、架橋モノマーおよび重合開始剤を混合し、架橋モノマーを重合して網目状重合体を得ることにより製造することができる。
サーモクロミック膜の製造方法については、下記の積層体の製造方法において詳述する。
【００６３】
＜積層体＞
本発明の積層体は、サーモクロミック膜およびフィルムを含む。例えば、本発明の積層体は、フィルムに前記サーモクロミック膜を積層してなる。本発明の積層体においては、サーモクロミック膜がフィルムで挟まれていてもよい。
【００６４】
本発明の積層体は、サーモクロミック膜／フィルムの構造、またはフィルム／サーモクロミック膜／フィルムの構造を含む。前記フィルムは、一層でも、二層またはそれ以上の層からなっていてもよい。例えば、本発明の積層体がサーモクロミック膜／フィルムの構造を含む場合に、該フィルムが一層からなっているときは、本発明の積層体は、サーモクロミック膜／フィルムの二層構造を含み、該フィルムがフィルム２／フィルム１の二層からなっているときは、本発明の積層体は、例えばサーモクロミック膜／フィルム２／フィルム１の三層構造を含む。なお、前記フィルム１、フィルム２は同じフィルムであっても異なるフィルムであってもよい。
【００６５】
本発明の積層体がフィルム／サーモクロミック膜／フィルムの構造を含む場合に、該２つのフィルムがともに一層からなっているとき、例えば一方のフィルムがフィルム１、他方のフィルムがフィルム２であるときは、本発明の積層体は、フィルム２／サーモクロミック膜／フィルム１の三層構造を含み、該２つのフィルムがともに二層からなっているとき、例えば一方のフィルムがフィルム２／フィルム１の二層構造を有し、他方のフィルムがフィルム４／フィルム３の二層構造を有するときは、本発明の積層体は、フィルム４／フィルム３／サーモクロミック膜／フィルム２／フィルム１の五層構造を含む。なお、前記フィルム１、フィルム２、フィルム３およびフィルム４は、それぞれ同じフィルムであっても異なるフィルムであってもよい。
【００６６】
本実施形態において、積層体に含まれるフィルムは、サーモクロミック膜を積層、またはサーモクロミック膜に積層することができる限り特に制限はない。後述の積層体の製造方法においては、紫外線硬化によりサーモクロミック膜を作製することから、フィルムとして、紫外線が透過可能な透明フィルムを用いることが好ましい。前記フィルムとしては、例えば、ポリエチレンテレフタレート（ＰＥＴ）、ポリプロピレン（ＰＰ）、ポリカーボネート、ポリメチルメタクリレート、ポリフッ化ビニリデン等のフィルムを挙げることができる。
【００６７】
本発明の積層体がサーモクロミック膜／フィルムの構造を含み、該フィルムがＰＥＴ製のフィルムである場合には、本発明の積層体は、サーモクロミック膜／ＰＥＴ製フィルムの構造を含む。本発明の積層体がフィルム／サーモクロミック膜／フィルムの構造を含み、該２つのフィルムがともにＰＥＴ製のフィルムである場合には、本発明の積層体は、ＰＥＴ製フィルム／サーモクロミック膜／ＰＥＴ製フィルムの構造を含む。
【００６８】
本発明の積層体がサーモクロミック膜／フィルムの構造を含み、該フィルムが二層からなり、その二層がＰＥＴ製フィルムおよびＰＰ製フィルムである場合には、本発明の積層体は、例えば、サーモクロミック膜／ＰＰ製フィルム／ＰＥＴ製フィルムの構造を含む。本発明の積層体がフィルム／サーモクロミック膜／フィルムの構造を含み、該２つのフィルムがともに二層からなり、その二層がＰＥＴ製フィルムおよびＰＰ製フィルムである場合には、本発明の積層体は、例えば、ＰＥＴ製フィルム／ＰＰ製フィルム／サーモクロミック膜／ＰＰ製フィルム／ＰＥＴ製フィルムの構造を含む。
【００６９】
また、サーモクロミック膜とフィルムとの間などにおいて、例えば前記フィルム上に離型剤等が塗布されていても構わない。この場合、サーモクロミック膜／離型剤塗布フィルムのような構造を含む積層体となり、離型剤塗布フィルムを剥がして使用することが可能となる。
【００７０】
本発明の積層体において、前記サーモクロミック膜およびフィルムの厚みは、特に制限はないが、通常３０〜２５０ｍｍであることが好ましく、５０ｍｍ以上、２００ｍｍ以下であることが、特に好ましい。
【００７１】
＜積層体の製造方法＞
前記積層体は、例えば下記の製造方法により好適に製造することができる。
該製造方法は、有機溶媒中で、前記フッ化ビニリデン系共重合体の存在下で、重合により前記（メタ）アクリル系共重合体を得るモノマーを重合し、前記フッ化ビニリデン系共重合体および前記（メタ）アクリル系共重合体を含む重合体の混合溶液を得る重合工程と、
前記重合体混合溶液に、架橋モノマーおよび紫外線重合開始剤を添加する添加工程と、
前記添加工程により得られた、前記架橋モノマーおよび紫外線重合開始剤を含有する重合体混合溶液を透明フィルムに塗布し、有機溶媒を留去して製膜を行う製膜工程と、
前記製膜工程により得られた膜に紫外線を照射し、該モノマーを重合させて網目状重合体を形成して、サーモクロミック膜を作製する後重合工程とを含む。以下、各工程について詳細に説明する。
【００７２】
〔重合工程〕
重合工程では、有機溶媒中で、前記フッ化ビニリデン系共重合体の存在下で、重合により前記（メタ）アクリル系共重合体を得るモノマーを重合し、前記フッ化ビニリデン系共重合体および前記（メタ）アクリル系共重合体を含む重合体の混合溶液を得る。
【００７３】
重合工程は、前述の「（（メタ）アクリル系共重合体の重合方法）」において述べた方法に準じて行うことができる。
有機溶媒としては、前述の「（（メタ）アクリル系共重合体の重合方法）」において述べた有機溶媒を挙げることができる。溶液重合後に留去して後工程の製膜をしやすい溶媒に置換することも可能である。
【００７４】
重合により前記（メタ）アクリル系共重合体を得るモノマーとしては、前述の「〔（メタ）アクリル系共重合体〕」において述べたモノマーを挙げることができる。
前記重合体混合溶液に含まれるフッ化ビニリデン系共重合体および（メタ）アクリル系共重合体の合計の濃度は、通常１０〜７０質量％、好ましくは２０〜６０質量％である。
【００７５】
〔添加工程〕
添加工程では、前記重合体混合溶液に、架橋モノマーおよび紫外線重合開始剤を添加する。
架橋モノマーとしては、前述の〔網目状重合体〕において述べたモノマーを挙げることができ、例えば、前記式（１）で示されるモノマーを挙げることができる。
【００７６】
架橋モノマーの重合体混合溶液への添加量は、網目状重合体の量が、前記フッ化ビニリデン系共重合体および（メタ）アクリル系共重合体の総量に対して、１質量％以上、１５質量％以下となる量であることが好ましく、２．０質量％以上、１２質量％以下となる量であることがより好ましい。
【００７７】
前記紫外線重合開始剤としては、架橋モノマーの重合を生じさせることができれば特に制限はなく、例えば、２，２−ジメトキシ−１，２−ジフェニルエタン−１−オン、１−ヒドロキシシクロヘキシルフェニルケトン、２−ヒドロキシ−２−メチル−１−フェニルプロパン−１−オン等を挙げることができる。
【００７８】
前記紫外線重合開始剤の重合体混合溶液への添加量は、架橋モノマーに対して、０．５質量％以上、１０．０質量％以下となる量であることが好ましく、１．０質量％以上、７．０質量％以下となる量であることがより好ましい。
【００７９】
〔製膜工程〕
製膜工程では、前記添加工程により得られた、架橋モノマーおよび紫外線重合開始剤を含有する重合体混合溶液を透明フィルムに塗布し、有機溶媒を留去して製膜を行う。
【００８０】
本製造方法では、フィルムとして透明フィルムを使用する。これは、後述する硬化工程において、重合体混合溶液を紫外線照射することにより硬化させることから、フィルムが紫外線透過性を有することが要求されるからである。透明フィルムは本製造方法において、積層体の基材としても機能する。
【００８１】
前記モノマーおよび紫外線重合開始剤を含有する重合体混合溶液を透明フィルムに塗布する方法としては、前記重合体混合溶液を透明フィルム上に均一に塗布できる方法であれば特に制限はなく、通常の塗工方法、例えば、スプレー法、ロールコート法、スピンコート法、ダイコート法、バーコート塗布法、インクジェット法等を挙げることができる。
【００８２】
透明フィルム上に製膜された前記重合体混合溶液の膜の厚みは、通常５０〜４００μｍ、好ましくは６０〜３００μｍである。
塗布後に溶媒を留去することによりサーモクロミック膜が形成される。使用する溶媒に応じて５０〜２００℃で加熱することで溶媒を除くことが可能である。
【００８３】
〔後重合工程〕
後重合工程では、前記製膜工程により得られた膜に紫外線を照射し、架橋モノマーを重合させて網目状重合体を形成して、サーモクロミック膜を作製する。
【００８４】
紫外線を照射は、既知の装置を用いて行うことができる。
紫外線の照射量は、紫外線重合開始剤の種類、添加量、重合させるモノマーの種類、量等に応じて適宜決定することができ、特に制約はないが、例えば１００〜２０００ｍＪ／ｃｍ2とすることができる。
【００８５】
紫外線の照射は、前期透明フィルム上のサーモクロミック膜に直接行っても良いが、酸素による重合阻害を防ぎ、より少ない紫外線量でも重合が進行するように窒素雰囲気下で行っても良い。
【００８６】
基板として紫外線が透過可能な透明フィルムが用いられるので、後重合工程において、透明フィルムに塗布された前記重合体に、透明フィルムを通して紫外線を照射することが可能であり、前記製膜工程により得られた膜を固定させることが可能となる。
【００８７】
上記のように、紫外線重合開始剤の存在の下、製膜工程により得られた膜に紫外線を照射することにより、前記架橋モノマーが重合すなわち架橋し、網目状重合体が合成され、製膜工程により得られた膜は固定され、垂れ落ちしにくいサーモクロミック膜となる。以上により、サーモクロミック膜および透明フィルムを含む積層体が得られる。
【００８８】
前記製膜工程により得られた膜中では、フッ化ビニリデン系共重合体および（メタ）アクリル系共重合体と前記架橋モノマーとが均一に分散された状態にあるので、この状態の下で架橋モノマーを重合させると、フッ化ビニリデン系共重合体および（メタ）アクリル系共重合体の分子鎖が、網目状重合体の網目構造に絡みあった態様で、網目状重合体が形成される。すなわち、前記後重合工程によって形成されたサーモクロミック膜においては、フッ化ビニリデン系共重合体および（メタ）アクリル系共重合体と網目状重合体とが、いわゆる相互侵入高分子網目（ＩＰＮ）構造を形成していると考えられる。このため、このサーモクロミック膜においては、フッ化ビニリデン系共重合体および（メタ）アクリル系共重合体の高分子鎖の動きが、網目状重合体によって抑制され、膜の垂れ落ちが発生せず、サーモクロミック膜自体の形状も変化しないと考えられる。
【００８９】
前記製造方法により、サーモクロミック膜／フィルムの構造を有する積層体が得られる。得られる積層体については、＜積層体＞の項で述べたとおりである。
前記製造方法において、製膜工程の後、硬化工程の前に、前記透明フィルムに塗布された、前記モノマーおよび紫外線重合開始剤を含有する重合体の上に、さらに透明フィルムを積層する積層工程を行うことができる。この積層工程を行えば、フィルム／サーモクロミック膜／フィルムの構造を有する積層体が得られる。このように、重合体を２枚の透明フィルムで挟んだ状態で重合させると、酸素の影響を受けにくい積層体を得ることができるという利点がある。積層工程において二層以上からなる透明フィルムを用いることができるのは前記と同様である。
【実施例】
【００９０】
次に本発明について実施例を示してさらに詳細に説明するが、本発明はこれらによって限定されるものではない。
（フッ化ビニリデン系共重合体）
フッ化ビニリデン系共重合体として、重量平均分子量が１０，０００、フッ化ビニリデン由来の構造単位を６０質量％有し、ヘキサフルオロプロピレン由来の構造単位を４０質量％有する、フッ化ビニリデン−ヘキサフルオロプロピレン共重合体（以下、Ｐ（ＶＤＦ＋ＨＦＰ）とも記す）を使用した。
【００９１】
前記重量平均分子量はゲルパーミエーションクロマトグラフィー（ＧＰＣ）により、以下の条件で測定した。
標準物質：Ｓｔ９４５、５４００、９５００（東ソー製）
装置：島津製作所製、商品名：Ｐｒｏｍｉｎｅｎｃｅ
カラム：昭和電工製、商品名：Ｓｈｏｄｅｘ  Ｋ−８０２．５×１本
溶媒：ＴＨＦ
サンプル濃度：２．１質量％
流速：０．７ｍＬ／ｍｉｎ
前記フッ化ビニリデン由来の構造単位および、ヘキサフルオロプロピレン由来の構造単位の量は、Ｆ19−ＮＭＲにより、測定した。
【００９２】
（評価）
１．戻り速度
定温恒温器と濁度計（日本電色工業社製、濁度計ＮＤＨ２０００）を用いて２０℃から７０℃までヘイズおよび全光線透過率を測定した。測定は評価用サンプルを定温恒温器の中に入れ、測定ごとに、５℃ずつ昇温して２０分経過したのちに取り出して速やかに濁度計を用いて行った。測定後室温で３時間放置し、ヘイズが１％を切るものを、戻り速度が良好として「○」と評価し、３時間後にはヘイズが１％を切らないが、１日後にヘイズが１％を切ったサンプルを「△」と評価し、１日経ってもヘイズが１％を切らないサンプルを「×」と評価した。
【００９３】
２．固定効果
戻り速度を評価した後の評価サンプルの膜の端部に印をつけ、３０℃、５０％の恒温恒湿器に立てて入れた。２週間後、その印より下に膜の端部が垂れ落ちていないものを「○」と評価し、膜が垂れ落ちているものを「×」と評価した。
【００９４】
３．耐光性
評価サンプルに対して、試験機社製スーパーキセノンウェザーメーターＳＸ―７５（照射強度１８０Ｗ／ｍ2）を使用し、１０００時間照射でイエローインデックス（ＪＩＳ  Ｋ  ７３７３）を測定し、イエローインデックスの変化が＋２以内のものを「○」と評価し、＋２を超えるものを「×」と評価した。
【００９５】
〔比較例１〕
（１．サーモクロミック材料の製造、キャスト溶液の調製）
６．０ｇのＰ（ＶＤＦ＋ＨＦＰ）を、２５．０ｇのメチルイソブチルケトン（以下、ＭＩＢＫとも記す）に溶解した。得られた溶液に、３．０ｇのラウリルメタクリレート、１．５ｇのベンジルメタクリレート、６．０ｇのメトキシポリエチレングリコールメタクリレート（ｎ＝９）を添加、混合し、ドデシルメタクリレートおよびメトキシポリエチレングリコールメタクリレート（ｎ＝９）を溶解した後、重合開始剤として０．２５ｇの１，１−ビス（ｔ−ヘキシルパーオキシ）シクロヘキサンを添加、混合した。
【００９６】
重合は窒素気流下で撹拌しながら、７０℃で４時間、８０℃で２時間、９０℃で２時間、１００℃で１．５時間、昇温しながら行った。重合後、ロータリーエバポレーターを用い、ＭＩＢＫを留去し、フッ化ビニリデン系共重合体と、（メタ）アクリル系共重合体とを含むサーモクロミック材料を得た。
【００９７】
得られたサーモクロミック材料を４．５ｇのメチルエチルケトン（以下、ＭＥＫとも記す）に溶解して、サーモクロミック材料の溶液（キャスト溶液１）を得た。この溶液の固形分は７８．６％である。
【００９８】
（２．キャスト、評価用サンプルの調製）
前記（１．サーモクロミック材料の製造、キャスト溶液の調製）で得たキャスト溶液１を、大判スライドガラス上に滴下することでコートした後、真空乾燥機で室温６時間、４０℃で１時間の乾燥を行い、キャスト溶液１中のＭＥＫを除き、キャスト溶液１から形成された層を得た。
【００９９】
次いで厚さ１５０μｍのＰＥＴフィルムを短冊状にしたものを型枠として置き、キャスト溶液１から形成された層の上にさらにもう１枚の大判スライドガラスを重ねて、４辺をテープで封じて、層構成が、大判スライドガラス／サーモクロミック材料から形成される層／大判スライドガラスの三層構造である評価用サンプル１を得た。評価用サンプル１に対する評価結果を表１に示す。
【０１００】
〔実施例１〕
（１．架橋モノマー入りキャスト溶液の調製）
架橋モノマーであるトリエチレングリコールジメタクリレート１５ｇに対して紫外線重合開始剤２，２−ジメトキシ−１，２−ジフェニルエタン−１−オン  ０．５ｇを溶解して架橋モノマー溶液Ａを作成した。
【０１０１】
ついで比較例１で作成したキャスト溶液１の固形分に対してトリエチレングリコールジメタクリレートの濃度が５．０％になるように、架橋モノマー溶液Ａをキャスト溶液１に添加、攪拌を行って均一にし、キャスト溶液２を得た。
【０１０２】
（２．キャスト、評価用サンプルの調製）
（１．架橋モノマー入りキャスト溶液の調製）で得たキャスト溶液２を、大判スライドガラス上に滴下することでコートした後、真空乾燥機で室温６時間、４０℃で１時間の乾燥を行い、キャスト溶液２中のＭＥＫを除き、キャスト溶液２から形成された層を得た。次いで厚さ１５０μｍのＰＥＴフィルムを短冊状にしたものを型枠として置き、キャスト溶液２から形成された層の上にさらにもう１枚の大判スライドガラスを重ねて、４辺をテープで封じて、層構成が、大判スライドガラス／キャスト溶液２から形成されたから形成される層／大判スライドガラスの三層構造であるサンプルを得た。ただし紫外線が当たらないように作業は黄色フィルターをかけた蛍光灯下で行った。
【０１０３】
次いでこのサンプルを２０℃に３０分放置したのちに、ウシオ電機社製スポットキュアＭＤ２５０を用いて紫外線を３０秒、ひっくり返して３０秒照射し、大判スライドガラス／サーモクロミック材料から形成される層／大判スライドガラスの三層構造である評価用サンプル２を得た。この時の照射強度は７．５ｍＷ／ｃｍ2であった。評価用サンプル２に対する評価結果を表１に示す。
【０１０４】
〔実施例２〜７、比較例２〜５〕
架橋モノマーの添加量または架橋モノマーの種類を表１に記載したように変更した以外は、実施例１と同様に行い、評価用サンプルを作製した。各評価用サンプルに対する評価結果を表１に示す。表１における「添加量」は、キャスト溶液１の固形分に対する架橋モノマーの添加量（質量％）を示す。
【０１０５】
なお、比較例１、２および４においては、耐光性測定の初期にスライドガラスで挟んだ膜が耐光性評価の初期に垂れ落ちたので、耐光性測定は行えなかった。
【０１０６】
【表１】
2019123794.tif 000011
【０１０７】
ＮＰＧＡ：ネオペンチルグリコールジアクリレート
２Ｇ：ジエチレングリコールジメタクリレート
３Ｇ：トリエチレングリコールジメタクリレート
３ＧＡ：トリエチレングリコールジアクリレート
４Ｇ：テトラエチレングリコールジメタクリレート
ＮＤ：１，９−ノナンジオールジメタクリレート
９Ｇ：ポリエチレングリコール（ｎ＝９）ジメタクリレート
【産業上の利用可能性】
【０１０８】
本発明のサーモクロミック膜は、膜の垂れ落ちが生じることがないので、窓等の垂直面に付着させて利用することができる。本発明のサーモクロミック膜を他のフィルムに積層させて積層体とすることにより、さらに幅広いサーモクロミック材料の活用が期待できる。例えば、ＰＥＴ製フィルム／サーモクロミック膜／ＰＥＴ製フィルムの構造を有する積層体の一方のＰＥＴ製フィルムの外側に糊剤を塗布し、該積層体を窓などに貼付して使用することができる。また、本発明のサーモクロミック膜自体にも粘着性があるので、例えば、ＰＥＴ製フィルム／サーモクロミック膜／離型剤塗布ＰＥＴ製フィルムの構造を有する積層体を製造し、使用に際して、該積層体から離型剤塗布ＰＥＴを剥がして、サーモクロミック膜部を窓などに付着させ、該積層体を窓などに貼付するという使用方法も考えられる。